(57)【要約】【課題】本発明は熱による撓みが少なく、優れた密着性を有し、光源からの発熱や紫外線照射を受けても撓みや黄変等が発生しにくい安価な反射フィルムの提供を目的とするものである。【解決手段】本発明は、上記課題を克服した反射フィルムを提供する為の手段であり。特定のガラス転移温度を有するメタクリル酸メチルを相当量含有するモノマー混合物を重合させてなるアクリル系ポリマーと、特定の分子量の特定骨格を有する化合物とを含むコーティング用樹脂組成物とそれをもちいた反射フィルムである。【選択図】なし【特許請求の範囲】
【請求項１】
ガラス転移温度が７５℃以上１１０℃未満であってメタクリル酸メチルを５０％質量以上含有するモノマー混合物を重合させてなるアクリル系ポリマー（Ａ）と、分子量が６００以上のヒドロキシフェニルトリアジン骨格を有する化合物（Ｂ）とを含むコーティング用樹脂組成物
【請求項２】
前記ヒドロキシフェニルトリアジン骨格を有する化合物（Ｂ）が、下記一般式 ｛１｝；
【化１】
2012036293.tif 000006
［上記 ｛１｝におけるＲ１〜Ｒ３は、互いに独立して、水素原子、または炭素数１〜１８のアルキル基もしくはアルキルエステル基である。尚、アルキルエステル基は式「−ＣＨ（−Ｒ４）Ｃ（＝Ｏ）ＯＲ５」により示される基であることが好ましく、上記式においてＲ４は水素原子またはメチル基であり、Ｒ５は直鎖または分岐を有するアルキル基である。Ｒ１〜Ｒ３がアルキル基である場合、直鎖アルキル基であっても分岐を有するアルキル基であってもよい。］
のヒドロキシフェニルトリアジン骨格を有する化合物である請求項１〜２記載のコーティング用樹脂組成物。
【請求項３】
アクリル系ポリマー（Ａ）の単量体成分が、更にトリアゾール骨格を有するモノマーを１〜２０質量％含むものである請求項１〜２に記載のコーティング用樹脂組成物。
【請求項４】
熱可塑性樹脂フィルムの少なくとも片面に前記請求項１〜３記載のコーティング用樹脂組成物を形成した塗布層を有する積層体であることを特徴とする反射フィルム。
【発明の詳細な説明】
【技術分野】
【０００１】
本発明は、ＬＥＤ液晶ディスプレイ構成部材として使用することができるコーティング用樹脂組成物及びそれを用いた反射フィルムに関する。
【背景技術】
【０００２】
液晶ディスプレイでは液晶セルを照らすバックライトが用いられており、液晶モニターではエッジライト方式のバックライト、液晶テレビでは直下型のバックライトが採用されている。これらのバックライト用反射フィルムとしては、気泡により形成された多孔質の白色フィルムが一般的に用いられている（特許文献１）。近年、光源として冷陰極管ではなく、ＬＥＤを使用したバックライトユニットが多くなっており、ＬＥＤランプに対応した放熱性や耐紫外線性に優れた金属薄膜層を基材熱可塑性樹脂に積層した反射フィルムも提案されている（特許文献２）。 
【特許文献１】特開平８−２６２２０８号公報
【特許文献２】特開２０１０−８５５８５号公報
【発明の開示】
【発明が解決しようとする課題】
【０００３】
反射フィルムは一般的にフィルム状の熱可塑性樹脂で形成されているため、熱、湿気や紫外線などによる変形や変色（黄変等）を受けやすいという欠点を有している。特にＬＥＤランプの場合は発光と同時に発熱するため、ＬＥＤランプ近傍は８０℃以上の高温度下に曝され、また大気中の湿気にも曝される。かかる高温・高湿度下において、反射フィルムが熱変形により部分的に撓んでしまい、その結果、反射特性が低下してしまうという問題がある。金属薄膜層を基材熱可塑性樹脂に積層したタイプの反射フィルムは放熱性も優れ、熱による撓みも改善されてはいるが、金属薄膜層をポリウレタン系接着剤を介して熱可塑性樹脂基材に貼り付けるなどしているため、工程的に煩雑なため低コスト化に限界がある。本発明はこれらの不都合に鑑みてなされたものであり、熱による撓みが少なく、優れた密着性を有し、ＬＥＤランプの発熱や紫外線照射を受けても撓みや黄変等が発生しにくい安価な反射フィルムの提供を目的とするものである。
【課題を解決するための手段】
【０００４】
上記の課題を達成するための解決手段として、本願の第一の発明は、特定のガラス転移温度を有するメタクリル酸メチルを相当量含有するモノマー混合物を重合させてなるアクリル系ポリマー（Ａ）と、特定の分子量がのヒドロキシフェニルトリアジン骨格を有する化合物（Ｂ）とを含むコーティング用樹脂組成物である。
第２の発明は、特定構造のヒドロキシフェニルトリアジン骨格を有する化合物を含むコーティング用樹脂組成物である。
第３の発明は、アクリル系ポリマー（Ａ）の単量体成分が、更にトリアゾール骨格を有するモノマーを特定量含むも事を特徴とするコーティング用樹脂組成物である。
第４の発明は、熱可塑性樹脂フィルムの少なくとも片面に第１乃至第３の発明のコーティング用樹脂組成物から形成した塗布層を有する積層体であることを特徴とする反射フィルムである。
【発明の効果】
【０００５】
本発明のコーティング剤およびそれを塗布した反射フィルムを用いると、前記課題を克服した、つまり、光源による熱による撓みが少なく、優れた密着性を有する反射フィルムを得る事が出来るので、そのような特性が要求される液晶ディスプレイのエッジライト方式バックライトのリフレクター、及び直下型方式のバックライトやＬＥＤを搭載したバックライトの反射フィルム、反射特性が要求される太陽電池封止フィルムやバックシートとして使用される。中でもＬＥＤを搭載したバックライトの反射フィルムとして、好適に使用することができる。
【発明を実施するための最良の形態】
【０００６】
以下、本発明の一実施例として好ましい実施形態について詳細に説明する。但し、この詳細な説明は本発明をこの形態にのみ限定するものではない。
＜本発明のコーティング剤の基本構成＞
本発明のコーティング用樹脂組成物は、ガラス転移温度が７５℃以上１１０℃未満であってメタクリル酸メチルを５０％質量以上含有するモノマー混合物を重合させてなるアクリル系ポリマー（Ａ）と、分子量が６００以上のヒドロキシフェニルトリアジン骨格を有する化合物（Ｂ）とを含むことを特徴とする。
【０００７】
＜アクリル系ポリマー（Ａ）の必須モノマー組成＞
アクリル系ポリマー（Ａ）には、すべてのモノマー成分の質量合計を１００質量％とすると、メタクリル酸メチルを５０質量％以上とすることが好ましい。より好ましくは６０質量％以上更に好ましくは７０質量％以上、最も好ましくは８０質量％以上とすることが好ましい。５０質量％未満であると、後述する特定分子量のヒドロキシフェニルトリアジン骨格を有する化合物（Ｂ）との相溶性が低下し、基材との密着性が低下する。また熱による撓みが生じやすくなり反射率が低下するおそれがある。
【０００８】
＜アクリル系ポリマー（Ａ）の選択しうるモノマー組成について＞
メタクリル酸メチル以外のモノマー成分に用いることができるその他の共重合可能なモノマーとしては特に限定されないが、例えば、下記のモノマー等が挙げられる。これらは単独で用いてもよく、２種以上を併用してもよい。（メタ）アクリル酸、イタコン酸、無水マレイン酸等のカルボキシル基を有するモノマー；２−（メタ）アクリロイロキシエチルアシッドホスフェート等の酸性リン酸エステル系モノマー；２−ヒドロキシエチル（メタ）アクリレート、ヒドロキシプロピル（メタ）アクリレート、ヒドロキシブチル（メタ）アクリレート、カプロラクトン変性ヒドロキシ（メタ）アクリレート（例えば、ダイセル化学工業社製、商品名「プラクセルＦＭ」）等の活性水素をもつ基を有するモノマー；エチル（メタ）アクリレート、プロピル（メタ）アクリレート、イソプロピル（メタ）アクリレート、ブチル（メタ）アクリレート、シクロヘキシル（メタ）アクリレート等の（メタ）アクリル酸エステル；グリシジル（メタ）アクリレート等のエポキシ基を有するモノマー。  （メタ）アクリルアミド、Ｎ，Ｎ’−ジメチルアミノエチル（メタ）アクリレート、Ｎ，Ｎ−ジエチルアミノエチル（メタ）アクリレート、イミド（メタ）アクリレート、ヒンダードアミン系モノマー、例えば、「アデカスタブＬＡ−８２」、「アデカスタブＬＡ−８７」（いずれも商品名、旭電化工業社製）等の窒素原子を有するモノマー；エチレングリコールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールテトラ（メタ）アクリレート等の２個以上の重合性二重結合を有するモノマー；塩化ビニル等のハロゲン原子を有するモノマー；スチレン、アルファ−メチルスチレン等の芳香族系モノマー；酢酸ビニル等のビニルエステル；ビニルエーテル。
【０００９】
また、本発明のコーティング用樹脂組成物から形成した塗布層を有する積層体の熱撓みを少なくする点から、ベンゾトリアゾール骨格を有するモノマーの使用が好ましい。具体的には、「ＲＵＶＡ９３」（商品名、大塚化学社製）、「ＢＰ−１Ａ」（商品名、大阪有機化学社製）が挙げられる。ベンゾトリアゾール骨格を有するモノマーの使用量としては、例えば、すべてのモノマー成分の質量合計を１００質量％とすると、０．５質量％以上、３０質量％以下とすることが好ましい。より好ましくは１質量％以上２０質量％以下とすることが好ましい。更に好ましくは２質量％以上１０質量％以下とすることが好ましい。０．５質量％未満であると、熱による撓みが大きくおそれがある。
一方、２０質量％を越えると、後述する特定分子量のヒドロキシフェニルトリアジン骨格を有する化合物（Ｂ）との相溶性が低下し、塗膜としての透明性や熱による撓みが低下したり、基材との密着性が低下するおそれがある。
【００１０】
＜アクリル系ポリマー（Ａ）の設計：ガラス転移温度＞ 
アクリル系ポリマー（Ａ）のガラス転移温度は、７５℃以上１１０℃未満である。公知のモノマーガラス転移温度を参考に、この範囲に入るようにモノマーの選択を行う。このように、モノマーを選択してポリマーを重合する事により、本願発明の効果を示すアクリル系ポリマー（Ａ）を製造する事が出来る。但し、ガラス転移温度については、その値が開示されていなかったり、明確でないモノマーもあることから、本発明におけるガラス転移温度は、ＪＩＳ  Ｋ７１２１の規定に基づき、示差走査熱量計（ＤＳＣ）を用いて、始点法により求めた値とする。
【００１１】
＜アクリル系ポリマー（Ａ）の重合方法＞ 
アクリル系ポリマー（Ａ）を製造するための重合方法は、特に限定されるものではないが、従来公知の種々の重合方法、例えば、溶液重合法や懸濁重合法等を採用することができる。溶液重合法を採用して単量体組成物を共重合させる場合において用いることができる溶媒としては、例えば、トルエン、キシレン、その他の高沸点の芳香族系溶媒；酢酸エチル、酢酸ブチル、セロソルブアセテート等のエステル系溶媒；メチルエチルケトン、メチルイソブチルケトン等のケトン系溶媒等が挙げられるが、特に限定されるものではない。これら溶媒は、一種類のみを用いてもよく、また、二種類以上を適宜混合して用いてもよい。また、溶媒の使用量は、特に限定されるものではない。溶媒の使用量としては、重合条件やアクリル系ポリマー中のポリマー成分の重量割合等により適宜設定すればよい。さらに、懸濁重合法等を採用して単量体組成物を共重合させる場合には、乳化剤を用いることができる。
【００１２】
また、単量体組成物を共重合させる際には、重合開始剤を用いることができる。重合開始剤としては特に限定されず、例えば、２，２’−アゾビス−（２−メチルブチロニトリル）、ｔｅｒｔ−ブチルパーオキシ−２−エチルヘキサノエート、２，２’−アゾビスイソブチロニトリル、ベンゾイルパーオキサイド、ジ−ｔｅｒｔ−ブチルパーオキサイド等の通常のラジカル重合開始剤が挙げられる。これらは単独で用いてもよく、２種以上を併用してもよい。また、重合開始剤の使用量は、特に限定されるものではないが、 使用量としては、所望する重合体の特性値等から適宜設定すればよいが、例えば、モノマー成分を１００質量％とすると、０．０１〜５０質量％とすることが好ましい。より好ましくは、０．０５〜２０質量％である。  
反応温度は、特に限定されるものではないが、室温〜２００℃の範囲が好ましく、４０℃〜１４０℃の範囲がより好ましい。尚、反応時間は、反応温度、或いは、用いる単量体組成物の組成や重合開始剤の種類等に応じて、重合反応が完結するように、適宜設定すればよい。
【００１３】
＜アクリル系ポリマー（Ａ）の設計：分子量＞
上記アクリル系ポリマーを構成するポリマーの重量平均分子量としては、例えば、２０００〜１００万であることが好ましい。より好ましくは、４０００〜３０万であり、更に好ましくは、５０００〜１０万である。例えば、前項で記載されている重合方法、条件を選択する事により好ましい分子量の範囲にすることで、本願発明の効果を示すアクリル系ポリマー（Ａ）を製造する事が出来る。なお、重量平均分子量は、ポリスチレン標準ＧＰＣでの測定値である。
【００１４】
＜組成物中のアクリル系ポリマー（Ａ）の量比＞
本発明のコーティング組成物中に含まれる上記アクリル系ポリマー（Ａ）は、本発明のコーティング組成物を構成する樹脂１００質量％に６０％質量％以上、好ましくは８０％以上含まれていることが望ましい。５０質量％未満では、後述する特定分子量のヒドロキシフェニルトリアジン骨格を有する化合物（Ｂ）との相溶性が低下し、塗膜としての透明性や熱による撓みが低下したり、基材との密着性が低下するおそれがある。
【００１５】
＜化合物（Ｂ）の骨格的特徴＞
ヒドロキシフェニルトリアジン骨格を有する化合物（Ｂ）は、以下の式 ｛１｝に示される構造を有する。好ましい分子量は６００以上で、より好ましくは分子量が７００以上である。ヒドロキシフェニルトリアジン骨格とは、トリアジンと、トリアジンに結合した３つのヒドロキシフェニル基とからなる骨格（（２−ヒドロキシフェニル）−１，３，５−トリアジン骨格）である。ヒドロキシフェニル基における水酸基の水素原子は、トリアジンの窒素原子とともに水素結合を形成し、形成された水素結合は、フェニルトリアジンの発色団としての作用を増大させる。ヒドロキシフェニルトリアジン骨格におけるヒドロキシフェニル基には、アルキル基、アルキルエステル基などの置換基が結合していてもよいが、当該置換基中にアクリルポリマー（Ａ）との架橋点となりうる構造を有さないことが好ましい。
下記一般式 ｛１｝；
【００１６】
【化１】
2012036293.tif 000002
【００１７】
［上記 ｛１｝におけるＲ１〜Ｒ３は、互いに独立して、水素原子、または炭素数１〜１８のアルキル基もしくはアルキルエステル基である。尚、アルキルエステル基は式「−ＣＨ（−Ｒ４）Ｃ（＝Ｏ）ＯＲ５」により示される基であることが好ましく、上記式においてＲ４は水素原子またはメチル基であり、Ｒ５は直鎖または分岐を有するアルキル基である。Ｒ１〜Ｒ３がアルキル基である場合、直鎖アルキル基であっても分岐を有するアルキル基であってもよい。］
Ｒ１〜Ｒ３は、アクリル系ポリマー（Ａ）との相溶性、熱による撓み性を少なくする点からアルキルエステル基が好ましい。
【００１８】
特に好ましいヒドロキシフェニルトリアジン骨格を有する化合物（Ｂ）には、例えば、下記 ｛２｝を主成分として含むＣＧＬ７７ＭＰＡ（チバスペシャリティケミカルズ製）あるいはＣＧＬ７７７ＭＰＡＤ（チバスペシャリティケミカルズ製）がある。 
【００１９】
【化２】
2012036293.tif 000003
【００２０】
＜組成物中の化合物（Ｂ）の量比＞
本発明のコーティング用樹脂組成物におけるヒドロキシフェニルトリアジン骨格を有する化合物（Ｂ）の含有量は、例えば、アクリルポリマー（Ａ）１００部に対して、０．５〜２０部である。ヒドロキシフェニルトリアジン骨格を有する化合物（Ｂ）の含有量が２０部以上になると、アクリルポリマー（Ａ）との相溶性が低下し、基材との密着性が低下する。また熱による撓みが生じやすくなり反射率が低下するおそれがある。一方、ヒドロキシフェニルトリアジン骨格を有する化合物（Ｂ）の含有量が０．５部以下になると、また熱による撓みが生じやすくなり反射率が低下するおそれがある。
【００２１】
＜コーティング組成物の基本構成＞
本発明のコーティング用樹脂組成物には、例えば、溶剤や添加剤等を１種又は２種以上含んでいてもよい。このような溶剤としては、上述したのと同様の有機溶剤等が挙げられ、また、添加剤としては、フィルムやコーティング膜等を形成する樹脂組成物に一般に使用される従来公知の添加剤等を用いることができ、例えば、レベリング剤；コロイド状シリカ、アルミナゾル等の無機微粒子、ポリメチルメタクリレート系の有機微粒子、消泡剤、タレ性防止剤、シランカップリング剤、チタン白、カーボンブラック、有機顔料、顔料分散剤；リン系やフェノール系の酸化防止剤；粘性調整剤；紫外線安定剤；金属不活性化剤；過酸化物分解剤；充填剤；難燃剤；補強剤；高分子可塑剤；潤滑剤；防錆剤；蛍光性増白剤；有機及び無機系の紫外線吸収剤、無機系熱線吸収剤；有機・無機防炎剤；有機及び無機系の帯電防止剤；オルソ蟻酸メチルなどの脱水剤等が挙げられる。
【００２２】
＜コーティング組成物を用いた塗布層の形成方法＞
前述の方法で作成することが出来る本発明のコーティング用樹脂組成物は、公知の方法にて塗工し樹脂層を形成する事が可能である。樹脂層は単に基材表面に塗膜を形成したり、他の基材、機能層との間に積層する構成に形成することができる。樹脂層は、その求められる性能により公知の方法で機能を付与しても良く、例えば架橋、未架橋のいずれの方法でも使用可能である。塗膜に耐溶剤性が必要な場合を例に取ると、ポリイソシアネート化合物等の架橋剤を配合して硬化塗膜を形成し、耐溶剤性を付与する事が好ましい。
【００２３】
＜基材として用いる反射フィルム＞
本発明の基材として用いる反射フィルムは、特に制限はないが可視光線反射率が高ければ高い方が良く、特に内部に気泡及び／又は非相溶の粒子を含有する白色フィルムが好ましく使用される。これらの白色フィルムとしては限定されるものではないが、多孔質の未延伸、あるいは二軸延伸ポリプロピレンフィルム、多孔質の未延伸あるいは延伸ポリエチレンテレフタレートフィルムが例として好ましく用いられる。更に好ましくは耐熱性や反射率の点からポリエチレンナフタレートやとの混合及び／又は共重合した多孔質白色二軸延伸ポリエチレンテレフタレートフィルムである。白色フィルムの例としては、まず、単層構成の例では、ルミラー（登録商標）Ｅ２０（東レ（株）製）、ＳＹ６４（ＳＫＣ製）などが挙げられ、２層構成の白色フィルムとしては、テトロン（登録商標）フィルムＵＸＺ１（帝人デュポンフィルム（株）製）などが挙げられ、３層構成の白色フィルムとしては、ルミラー（登録商標）Ｅ６ＳＬ、Ｅ６ＳＲ、テトロン（登録商標）フィルムＵＸ（帝人デュポンフィルム（株）製）などが挙げられる。
【００２４】
基材のフィルムの構成は、使用する用途や要求する特性により適宜選択すれば良く、特に限定されるものではないが、少なくとも１層以上の構成を有する単層及び／又は２層以上の複合フィルムが好ましく、その少なくとも１層以上に気泡及び／又は無機粒子を含有していることが好ましい。単層構成（＝１層）の例としては、たとえば単層のＡ層のみの白色フィルムであり、前記Ａ層に無機粒子及び／又は気泡を含有させた構成のものが挙げられ、その無機粒子の含有率は白色フィルムの全重量に対して２重量％以上であることが好ましく、より好ましくは７重量％以上、最も好ましくは１０重量％以上である。また、２層構成の例としては、前記Ａ層に白色フィルムをＢ層として積層した、Ａ層／Ｂ層の２層構成の白色フィルムである。また３層構成の例としては、前記同様に、Ａ層／Ｂ層／Ａ層及び／又はＡ層／Ｂ層／Ｃ層の３層を積層してなる３層積層構造の白色フィルムであり、各層の内少なくとも１層中に、無機粒子及び／又は気泡を含有させた構成のものが挙げられ、その無機粒子の含有率は、前記同様に、白色フィルムの全重量に対して２重量％以上であることが好ましく、より好ましくは７重量％以上、更に好ましくは３０重量％以上である。２層構成や３層構成の場合には、ＬＥＤランプの光の入射側に透明フィルムを積層してもよい。また基材の層間にウレタン系ドライネート接着剤を使用して貼合してもよい。
【００２５】
＜コーティング組成物を用いた塗工した反射フィルム＞
本発明のコーティング組成物を用いた塗工した反射フィルムは、塗工後の性能として、加熱温度９０℃加熱時間３０分、或いは６０分で測定した際のフィルム長手方向および幅方向の加熱収縮率がいずれも−０．１％以上０．２％以下であることが好ましい。より好ましくは−０．０５〜０．１５％以下である。加熱温度９０℃加熱時間３０分、或いは６０分のフィルム長手方向、または幅方向の加熱収縮率が−０．１％以上０．２％以下の範囲を外れると、高温に達した際に、フィルムが撓んだ状態となりやすくなる。特に、ＬＥＤを搭載したバックライト用の反射フィルムでは、高温下での使用が多いばかりか、ＬＥＤを設置する位置に合わせフィルムの打ち抜き加工を行うことが多いため、フィルムの撓みは位置ズレやバックライトに搭載後のＬＥＤへの接触等を招きやすくなり、フィルムの不具合はバックライトの特性や安全性を損なう恐れがある。
【００２６】
前記加熱温度９０℃加熱時間３０分、或いは６０分で測定したフィルム長手方向加熱収縮率とは、一定の大きさのフィルムサンプルを準備し、室温でその長手方向（製造時の押出方向）に一定の長さ（Ａ）を測定し、そのサンプルを９０℃に保持した恒温槽中に３０分間放置後、或いは６０分間放置後、同じ室温まで徐冷した後に、該（Ａ）に相当する部分の長さを測定し、その長さ（Ｂ）と初期の長さ（Ａ）から次式 ｛１｝にて算出した数値である。  加熱収縮率（％）＝｛（Ａ−Ｂ）／Ａ｝×１００  ｛１｝  
なお、負の数値は高分子フィルムが伸びたことをあらわす。  
また、加熱温度９０℃加熱時間３０分、或いは６０分で測定したフィルムの幅方向加熱収縮率とは、高分子フィルムの幅方向（製造時の押出方向に対して直角方向）に高分子フィルムの長手方向と同様にして測定した値をいう。
【実施例】
【００２７】
以下にアクリル系ポリマーの合成例、実施例を挙げて本発明を更に詳細に説明するが、本発明はこれらの実施例のみに限定されるものではない。
＜合成例１＞
攪拌機、滴下口、温度計、冷却管及び窒素ガス導入口を備えた３００ｍｌのフラスコに酢酸エチル１００ｇを仕込み、還流温度まで昇温させた。還流し始めたら、メチルメタクリレート８０ｇ、ブチルメタクリレート１０ｇ、２−ヒドロキシエチルメタクリレート１０ｇと開始剤として２，２’−アゾビス−（２−メチルブチロニトリル）１．５ｇの混合物を２時間かけて連続滴下した。更に４時間加熱後にアクリル系ポリマーの不揮発分が５０．０％の溶液を得た。なお、このアクリル系ポリマーを構成する重合体の重量平均分子量は、３００００。
【００２８】
＜ガラス転移温度の測定方法＞
アクリル系ポリマーのガラス転移温度は、ＪＩＳ  Ｋ７１２１の規定に準拠して求めた。具体的には、示差走査熱量計（リガク社製、ＤＳＣ−８２３０）を用い、窒素ガス雰囲気下、約１０ｍｇのサンプルを常温から２００℃まで昇温（昇温速度２０℃／分）して得られたＤＳＣ曲線から、始点法により評価した。リファレンスには、アルファ−アルミナを用いた。
アクリル系ポリマーの合成に用いたモノマー成分の組成及び得られたアクリル系ポリマーの特性値を表１に示す。
【００２９】
＜合成例２〜４＞
合成例２〜４のアクリル系ポリマーの合成に用いるモノマー成分の組成を表１に示すようにした以外は、合成例１と同様の方法でアクリル系ポリマーを得た。得られたアクリル系ポリマーの特性値を表１に示す。
次にアクリル系ポリマーを使用して、以下のコーティング用樹脂組成物を配合した。
【００３０】
【表１】
2012036293.tif 000004
【００３１】
＜実施例１＞
合成例１で得られたアクリル系ポリマー１００部に対して、ヒドロキシフェニルトリアジン骨格を有する化合物（分子量９５８）を主成分とし、分子量７７３および分子量１１４２のヒドロキシフェニルトリアジン骨格を有する化合物を副成分とするＣＧＬ７７７ＭＰＡ（チバスペシャリティケミカルズ製、有効成分８０％）５部を容器に入れ、更にトルエンで不揮発分が２０％溶液となるまで希釈して、樹脂組成物１を調製した。次に熱可塑性樹脂フィルムとして多孔質の二軸延伸ポリエチレンテレフタレートで構成された３層構成の熱可塑性樹脂フィルム（東レ（株）製 ルミラー（登録商標）Ｅ６ＳＬ、厚み２５０００μｍ）を準備した。前記樹脂組成物１を、この熱可塑性樹脂フィルムの両面に、メタバー＃３５を使用して塗布し、１２０℃、１分間で加熱乾燥して、乾燥後の厚みが各片面１０μｍ、両面総厚み２０μｍの塗布層を設けて、反射フィルムを得た。  
＜実施例２〜７、比較例１、２＞  
樹脂組成物の配合組成が表２に示すようにした以外は、実施例１と同様にして本発明の反射フィルムを得た。  
［評価サンプルの評価方法］
｛１｝密着性  
セロハンテープ剥離により評価した。１０ｍｍ幅のニチバン（株）製セロハンテープＣＴ−４０５を本発明の樹脂組成物を形成した塗布面に貼り、９０°方向に剥離した後の塗膜の残存率を目視にて判定し、以下の評価基準で判定した。  
○：残存率１００％  
△：残存率５０％以上１００％未満  
×：残存率５０％未満
｛２｝加熱収縮率  
フィルム の長手方向、幅方向各々を１０ｍｍ幅×２３０ｍｍ長に切り出し、該長尺方向に２００ｍｍ間隔のマークを入れ、金尺で正確にマーク間距離を読みとる（アルファｍｍ）。該サンプルを９０℃の熱風オーブンに３０分間、或いは６０分間エージングした後に該サンプルのマーク間距離を上記の方法で読みとる（βｍｍ）。上記のマーク間距離から次式で加熱収縮率を算出し％で表した。 以下の評価基準で判定した。  
・加熱収縮率 （％）＝（アルファ−β）／アルファ×１００。
［長手方向］
◎：−０．０５％以上０．１５％以下  
○：−０．１％以上０．２％以下  
×：−０．１％より小さい、或いは０．２％より大きい
［横方向］
◎：−０．０５％以上０．１５％以下  
○：−０．１％以上０．２％以下  
×：−０．１％より小さい、或いは０．２％より大きい
【００３２】
【表２】
2012036293.tif 000005
【産業上の利用可能性】
【００３３】
発明によれば、熱による撓みが少なく、優れた密着性を有し、ＬＥＤランプの強烈かつ持続的な発熱を受けても撓みや黄変等が発生しにくい安価な反射フィルムを提供できる。
【図面の簡単な説明】
【００３４】
【図１】本発明の反射フィルムの断面模式図の一例である。
【図２】本発明の反射フィルムの断面模式図の一例である。
【符号の説明】
【００３５】
１：白色フィルム
２：塗布層
３：ポリウレタン系ドライラミネート接着剤
４；透明ＰＥＴ
５；反射フィルム
【図１】
2012036293.tif 000007
【図２】
2012036293.tif 000008